(57)【要約】【課題】薄膜への不純物の混入を抑制することができる薄膜形成装置及び薄膜形成方法等を提供する。【解決手段】  熱処理装置１の反応管２内に処理ガスを供給して半導体ウエハ１０上にシリコン窒化膜を成膜した後、反応管２内にフッ素ガスを含むクリーニングガスを供給して熱処理装置１の内部に付着した窒化珪素を除去する。次に、反応管２内を所定の温度に昇温し、昇温した反応管２内にアンモニアガスを供給する。これにより、供給されたアンモニアガスが活性化して、反応管２を構成する石英中に拡散したフッ素等と反応し、石英中からフッ素等が除去される。また、石英の表面が窒化される。【選択図】図１
2010045409.tif 000002
【特許請求の範囲】
【請求項１】
被処理体を収容する反応室内に処理ガスを供給して被処理体に薄膜を形成する薄膜形成装置の洗浄方法であって、
前記反応室内に、窒素を含む活性化可能な窒素系ガスを供給して、前記反応室内をパージするパージ工程を備え、
前記窒素系ガスにアンモニアが用いられ、前記反応室内の材料が石英であり、
前記パージ工程では、前記反応室内を６００℃〜１０５０℃に昇温するとともに、１３．３Ｐａ〜５３．３ｋＰａに維持し、当該反応室内にアンモニアを供給して該アンモニアを活性化させ、活性化したアンモニアと前記石英とを反応させることにより、前記反応室内の材料の表面を窒化させる、ことを特徴とする薄膜形成装置の洗浄方法。
【請求項２】
薄膜形成装置の反応室内に処理ガスを供給して被処理体に薄膜を形成した後、装置内部に付着した付着物を除去する薄膜形成装置の洗浄方法であって、
前記反応室内に、フッ素ガスを含むクリーニングガスを供給して前記付着物を除去する付着物除去工程と、
前記反応室内に、窒素を含む活性化可能な窒素系ガスを供給して、前記反応室内をパージするパージ工程と、を備え、
前記窒素系ガスにアンモニアが用いられ、前記反応室内の材料が石英であり、
前記パージ工程では、前記反応室内を６００℃〜１０５０℃に昇温するとともに、１３．３Ｐａ〜５３．３ｋＰａに維持し、当該反応室内にアンモニアを供給して該アンモニアを活性化させ、活性化したアンモニアと前記石英とを反応させることにより、前記反応室内の材料の表面を窒化させる、ことを特徴とする薄膜形成装置の洗浄方法。
【請求項３】
前記パージ工程では、前記反応室内を２６６０Ｐａ〜５３．３ｋＰａに維持する、ことを特徴とする請求項１または２に記載の薄膜形成装置の洗浄方法。
【請求項４】
前記薄膜形成装置が前記反応室に複数の被処理体を収容するバッチ式薄膜形成装置である、ことを特徴とする請求項１乃至３のいずれか１項に記載の薄膜形成装置の洗浄方法。
【請求項５】
前記処理ガスにアンモニアと珪素を含むガスとを用いて前記被処理体にシリコン窒化膜を形成する、ことを特徴とする請求項１乃至４のいずれか１項に記載の薄膜形成装置の洗浄方法。
【請求項６】
前記珪素を含むガスに、ジクロロシラン、ヘキサクロロジシラン、モノシラン、ジシラン、テトラクロロシラン、トリクロロシラン、ビスターシャルブチルアミノシラン、または、ヘキサエチルアミノジシランを用いる、ことを特徴とする請求項５に記載の薄膜形成装置の洗浄方法。
【請求項７】
請求項１乃至６のいずれか１項に記載の薄膜形成装置の洗浄方法により薄膜形成装置を洗浄する洗浄工程と、
被処理体を収容する反応室内を所定の温度に昇温し、所定の温度に昇温した反応室内に処理ガスを供給して被処理体に薄膜を形成する成膜工程と、
を備える、ことを特徴とする薄膜形成方法。
【請求項８】
被処理体を収容する反応室内に処理ガスを供給して被処理体に薄膜を形成する薄膜形成装置であって、
前記反応室内に、窒素を含む活性化可能な窒素系ガスを供給する窒素系ガス供給手段と、
前記反応室内を所定の温度に調整する温度調整手段と、
前記反応室内を所定の圧力に調整する圧力調整手段と、
前記窒素系ガスを活性化させる活性化手段と、を備え、
前記窒素系ガスはアンモニアであり、前記反応室内の材料は石英であり、
前記活性化手段は、前記温度調整手段を制御して前記反応室内を６００℃〜１０５０℃に昇温するとともに、前記圧力調整手段を制御して前記反応室内を１３３Ｐａ〜５３．３ｋＰａに維持し、前記窒素系ガス供給手段を制御して当該反応室内に前記アンモニアを供給して該アンモニアを活性化させ、活性化したアンモニアと前記石英とを反応させることにより、前記反応室内の材料の表面を窒化させる、ことを特徴とする薄膜形成装置。
【請求項９】
被処理体を収容する反応室内に処理ガスを供給して被処理体に薄膜を形成する薄膜形成装置であって、
前記反応室内にフッ素ガスを含むクリーニングガスを供給するクリーニング処理ガス供給手段と、
前記反応室内に、窒素を含む活性化可能な窒素系ガスを供給する窒素系ガス供給手段と、
前記反応室内を所定の温度に調整する温度調整手段と、
前記反応室内を所定の圧力に調整する圧力調整手段と、
前記窒素系ガスを活性化させる活性化手段と、を備え、
前記窒素系ガスはアンモニアであり、前記反応室内の材料は石英であり、
前記活性化手段は、前記温度調整手段を制御して前記反応室内を６００℃〜１０５０℃に昇温するとともに、前記圧力調整手段を制御して前記反応室内を１３３Ｐａ〜５３．３ｋＰａに維持し、前記窒素系ガス供給手段を制御して当該反応室内に前記アンモニアを供給して該アンモニアを活性化させ、活性化したアンモニアと前記石英とを反応させることにより、前記反応室内の材料の表面を窒化させる、ことを特徴とする薄膜形成装置。
【請求項１０】
前記活性化手段は、前記圧力調整手段を制御して前記反応室内を２６６０Ｐａ〜５３．３ｋＰａに維持する、ことを特徴とする請求項８または９に記載の薄膜形成装置。
【発明の詳細な説明】
【技術分野】
【０００１】
本発明は、薄膜形成装置、薄膜形成装置の洗浄方法及び薄膜形成方法に関し、詳しくは、薄膜への不純物の混入を抑制する薄膜形成装置、薄膜形成装置の洗浄方法及び薄膜形成方法に関する。
【背景技術】
【０００２】
半導体装置の製造工程では、ＣＶＤ（Chemical Vapor Deposition）等の処理により、被処理体、例えば、半導体ウエハに薄膜を形成する薄膜形成処理が行われている。このような薄膜形成処理では、例えば、図８に示すような熱処理装置５１を用い、以下のようにして半導体ウエハに薄膜が形成される。
【０００３】
まず、内管５２ａ及び外管５２ｂからなる二重管構造の反応管５２内をヒータ５３により所定の温度、例えば、７６０℃に昇温（加熱）する。また、複数枚の半導体ウエハ５４を収容したウエハボート５５を反応管５２（内管５２ａ）内にロードする。次に、排気ポート５６から反応管５２内のガスを排気し、反応管５２内を所定の圧力、例えば、２６．５Ｐａ（０．２Ｔｏｒｒ）に減圧する。反応管５２内が所定の圧力に減圧されると、ガス導入管５７から内管５２ａ内に処理ガスを供給する。内管５２ａ内に処理ガスが供給されると、処理ガスが熱反応を起こし、熱反応により生成された反応生成物が半導体ウエハ５４の表面に堆積して、半導体ウエハ５４の表面に薄膜が形成される。
【０００４】
薄膜形成処理によって発生する排ガスは、排気ポート５６に接続された排気管５８から熱処理装置５１の外部に排気される。なお、排気管５８には、図示しないトラップ、スクラバー等が介設されており、トラップ等により排ガスに含まれる反応生成物等を取り除いて無害化した後、熱処理装置５１外に排気するように構成されている。
【０００５】
ところで、薄膜形成処理によって生成される反応生成物は、半導体ウエハ５４の表面だけでなく、例えば、内管５２ａの内壁等の熱処理装置５１の内部にも堆積（付着）してしまう。この反応生成物が熱処理装置５１内に付着した状態で薄膜形成処理を引き続き行うと、やがて、反応生成物が剥離してパーティクルを発生しやすくなる。そして、このパーティクルが半導体ウエハ５４に付着すると、製造される半導体装置の歩留りが低下してしまう。
【０００６】
このため、このような装置では、例えば、パーティクルが発生しない程度の回数だけ薄膜形成処理を行った後、ヒータ５３により熱処理装置５１内を所定の温度に昇温し、昇温した熱処理装置５１内に、例えば、フッ素と含ハロゲン酸性ガスとの混合ガスを供給して、反応管５２の内壁等の熱処理装置５１内に付着した反応生成物を除去（ドライエッチング）する熱処理装置の洗浄方法が提案されている（例えば、特許文献１）。
【先行技術文献】
【特許文献】
【０００７】
【特許文献１】特開平３−２９３７２６号公報
【発明の概要】
【発明が解決しようとする課題】
【０００８】
しかし、熱処理装置５１内にクリーニングガスが供給されると、クリーニングガスに含まれるフッ素が、反応管５２内の材料、例えば、石英中に拡散し、熱処理装置５１内に窒素ガスを供給してもフッ素が熱処理装置５１外に排出されにくい。このように反応管５２の石英中にフッ素が拡散された状態で薄膜形成処理を行うと、薄膜形成処理中に反応管５２からフッ素が拡散（外方拡散）し、半導体ウエハ５４上に形成される薄膜中のフッ素濃度が高くなってしまう。
【０００９】
また、反応管５２からのフッ素の外方拡散により、半導体ウエハ５４上に形成される薄膜にフッ素系不純物（例えば、ＳｉＦ）が混入するおそれがある。このように薄膜にフッ素系不純物が混入すると、製造する半導体装置の歩留りが低下してしまう。
【００１０】
さらに、このような熱処理装置５１では、反応管５２内を高温かつ低圧に維持して半導体ウエハ５４の表面に反応生成物を堆積させる薄膜形成処理を繰り返し行っているので、装置内部を定期的に洗浄していても、反応管５２の材料である石英から微量の不純物が放出（発生）される。例えば、反応管５２の材料である石英中には銅等からなる微量の金属汚染物質（金属コンタミ）が含まれており、この金属コンタミが薄膜形成処理中に反応管５２から外方拡散する。このような金属コンタミ等の不純物が半導体ウエハ５４に付着すると、製造される半導体装置の歩留りが低下してしまう。
【００１１】
本発明は、上記問題に鑑みてなされたものであり、薄膜への不純物の混入を抑制することができる薄膜形成装置、薄膜形成装置の洗浄方法及び薄膜形成方法を提供することを目的とする。
また、本発明は、薄膜形成中におけるフッ素、金属汚染物質等の不純物の拡散を抑制することができる薄膜形成装置、薄膜形成装置の洗浄方法及び薄膜形成方法を提供することを目的とする。
さらに、本発明は、薄膜中のフッ素、金属汚染物質等の不純物の濃度を低減することができる薄膜形成装置、薄膜形成装置の洗浄方法及び薄膜形成方法を提供することを目的とする。
【課題を解決するための手段】
【００１２】
上記目的を達成するため、この発明の第１の観点にかかる薄膜形成装置の洗浄方法は、
被処理体を収容する反応室内に処理ガスを供給して被処理体に薄膜を形成する薄膜形成装置の洗浄方法であって、
前記反応室内に、窒素を含む活性化可能な窒素系ガスを供給して、前記反応室内をパージするパージ工程を備え、
前記窒素系ガスにアンモニアが用いられ、前記反応室内の材料が石英であり、
前記パージ工程では、前記反応室内を６００℃〜１０５０℃に昇温するとともに、１３．３Ｐａ〜５３．３ｋＰａに維持し、当該反応室内にアンモニアを供給して該アンモニアを活性化させ、活性化したアンモニアと前記石英とを反応させることにより、前記反応室内の材料の表面を窒化させる、ことを特徴とする。
【００１３】
この発明の第２の観点にかかる薄膜形成装置の洗浄方法は、
薄膜形成装置の反応室内に処理ガスを供給して被処理体に薄膜を形成した後、装置内部に付着した付着物を除去する薄膜形成装置の洗浄方法であって、
前記反応室内に、フッ素ガスを含むクリーニングガスを供給して前記付着物を除去する付着物除去工程と、
前記反応室内に、窒素を含む活性化可能な窒素系ガスを供給して、前記反応室内をパージするパージ工程と、を備え、
前記窒素系ガスにアンモニアが用いられ、前記反応室内の材料が石英であり、
前記パージ工程では、前記反応室内を６００℃〜１０５０℃に昇温するとともに、１３．３Ｐａ〜５３．３ｋＰａに維持し、当該反応室内にアンモニアを供給して該アンモニアを活性化させ、活性化したアンモニアと前記石英とを反応させることにより、前記反応室内の材料の表面を窒化させる、ことを特徴とする。
【００１４】
前記パージ工程では、前記反応室内を２６６０Ｐａ〜５３．３ｋＰａに維持することが好ましい。
前記薄膜形成装置としては、例えば、前記反応室に複数の被処理体を収容するバッチ式薄膜形成装置がある。
【００１５】
前記処理ガスにアンモニアと珪素を含むガスとを用いて前記被処理体にシリコン窒化膜を形成することが好ましい。この場合、前記珪素を含むガスに、例えば、ジクロロシラン、ヘキサクロロジシラン、モノシラン、ジシラン、テトラクロロシラン、トリクロロシラン、ビスターシャルブチルアミノシラン、または、ヘキサエチルアミノジシランが用いられる。
【００１６】
この発明の第３の観点にかかる薄膜形成方法は、
この発明の第１または第２の観点にかかる薄膜形成装置の洗浄方法により薄膜形成装置を洗浄する洗浄工程と、
被処理体を収容する反応室内を所定の温度に昇温し、所定の温度に昇温した反応室内に処理ガスを供給して被処理体に薄膜を形成する成膜工程と、
を備える、ことを特徴とする。
【００１７】
この発明の第４の観点にかかる薄膜形成装置は、
被処理体を収容する反応室内に処理ガスを供給して被処理体に薄膜を形成する薄膜形成装置であって、
前記反応室内に、窒素を含む活性化可能な窒素系ガスを供給する窒素系ガス供給手段と、
前記反応室内を所定の温度に調整する温度調整手段と、
前記反応室内を所定の圧力に調整する圧力調整手段と、
前記窒素系ガスを活性化させる活性化手段と、を備え、
前記窒素系ガスはアンモニアであり、前記反応室内の材料は石英であり、
前記活性化手段は、前記温度調整手段を制御して前記反応室内を６００℃〜１０５０℃に昇温するとともに、前記圧力調整手段を制御して前記反応室内を１３３Ｐａ〜５３．３ｋＰａに維持し、前記窒素系ガス供給手段を制御して当該反応室内に前記アンモニアを供給して該アンモニアを活性化させ、活性化したアンモニアと前記石英とを反応させることにより、前記反応室内の材料の表面を窒化させる、ことを特徴とする。
【００１８】
この発明の第５の観点にかかる薄膜形成装置は、
被処理体を収容する反応室内に処理ガスを供給して被処理体に薄膜を形成する薄膜形成装置であって、
前記反応室内にフッ素ガスを含むクリーニングガスを供給するクリーニング処理ガス供給手段と、
前記反応室内に、窒素を含む活性化可能な窒素系ガスを供給する窒素系ガス供給手段と、
前記反応室内を所定の温度に調整する温度調整手段と、
前記反応室内を所定の圧力に調整する圧力調整手段と、
前記窒素系ガスを活性化させる活性化手段と、を備え、
前記窒素系ガスはアンモニアであり、前記反応室内の材料は石英であり、
前記活性化手段は、前記温度調整手段を制御して前記反応室内を６００℃〜１０５０℃に昇温するとともに、前記圧力調整手段を制御して前記反応室内を１３３Ｐａ〜５３．３ｋＰａに維持し、前記窒素系ガス供給手段を制御して当該反応室内に前記アンモニアを供給して該アンモニアを活性化させ、活性化したアンモニアと前記石英とを反応させることにより、前記反応室内の材料の表面を窒化させる、ことを特徴とする。
【００１９】
前記活性化手段は、前記圧力調整手段を制御して前記反応室内を２６６０Ｐａ〜５３．３ｋＰａに維持することが好ましい。
【発明の効果】
【００２０】
本発明によれば、薄膜への不純物の混入を抑制することができる。
【図面の簡単な説明】
【００２１】
【図１】本発明の実施の形態の熱処理装置を示す図である。
【図２】本発明の実施の形態の薄膜形成方法を説明するためのレシピを示した図である。
【図３】本発明の実施の形態の薄膜形成方法を説明するためのレシピを示した図である。
【図４】石英チップの深さとフッ素濃度との関係を示すグラフである。
【図５】石英チップの深さと窒素の二次イオン強度との関係を示すグラフである。
【図６】パージガスと銅濃度との関係を示すグラフである。
【図７】本発明の他の実施の形態の熱処理装置を示す図である。
【図８】従来の熱処理装置を示す図である。
【発明を実施するための形態】
【００２２】
以下、本発明の実施の形態にかかる薄膜形成装置、薄膜形成装置の洗浄方法及び薄膜形成方法について、図１に示すバッチ式縦型熱処理装置１を用いた場合を例に説明する。まず、本実施の形態の熱処理装置１について説明する。
【００２３】
図１に示すように、熱処理装置１は、長手方向が垂直方向に向けられた略円筒状の反応管２を備えている。反応管２は、内管３と、内管３を覆うとともに内管３と一定の間隔を有するように形成された有天井の外管４とから構成された二重管構造を有する。内管３及び外管４は、耐熱材料、例えば、石英により形成されている。
【００２４】
外管４の下方には、筒状に形成されたステンレス鋼（ＳＵＳ）からなるマニホールド５が配置されている。マニホールド５は、外管４の下端と気密に接続されている。また、内管３は、マニホールド５の内壁から突出するとともに、マニホールド５と一体に形成された支持リング６に支持されている。
【００２５】
マニホールド５の下方には蓋体７が配置され、ボートエレベータ８により蓋体７は上下動可能に構成されている。そして、ボートエレベータ８により蓋体７が上昇すると、マニホールド５の下方側が閉鎖される。
【００２６】
蓋体７には、例えば、石英からなるウエハボート９が載置されている。ウエハボート９は、被処理体、例えば、半導体ウエハ１０が垂直方向に所定の間隔をおいて複数枚収容可能に構成されている。
【００２７】
反応管２の周囲には、反応管２を取り囲むように断熱体１１が設けられている。断熱体１１の内壁面には、例えば、抵抗発熱体からなる昇温用ヒータ１２が設けられている。この昇温用ヒータ１２により反応管２の内部が所定の温度に昇温され、この結果、半導体ウエハ１０が所定の温度に加熱される。
【００２８】
マニホールド５の側面には、処理ガスを導入する処理ガス導入管１３が挿通されている。なお、図１では処理ガス導入管１３を一つだけ描いている。処理ガス導入管１３は、内管３内を臨むように配設されている。例えば、図１に示すように、処理ガス導入管１３は、支持リング６より下方（内管３の下方）のマニホールド５の側面に挿通されている。
【００２９】
処理ガス導入管１３は、図示しないマスフローコントローラ等を介して、図示しない所定の処理ガス供給源に接続されている。半導体ウエハ１０上にシリコン窒化膜（ＳｉＮ膜）を形成する場合には、例えば、アンモニア（ＮＨ３）ガス供給源、及び、珪素を含むガス供給源に接続されている。珪素を含むガスとしては、例えば、ジクロロシラン（ＳｉＨ２Ｃｌ２：ＤＣＳ）、ヘキサクロロジシラン（Ｓｉ２Ｃｌ６）、モノシラン（ＳｉＨ４）、ジシラン（Ｓｉ２Ｈ６）、テトラクロロシラン（ＳｉＣｌ４）、トリクロロシラン（ＳｉＨＣｌ３）、ビスターシャルブチルアミノシラン、ヘキサエチルアミノジシランがある。本実施の形態では、ＤＣＳガス供給源に接続されている。このため、処理ガス導入管１３から所定の流量のアンモニアガス及びＤＣＳガスが内管３内に導入される。
【００３０】
また、マニホールド５の側面には、クリーニングガスを導入するクリーニングガス導入管１４が挿通されている。なお、図１ではクリーニングガス導入管１４を一つだけ描いている。クリーニングガス導入管１４は、内管３内を臨むように配設され、クリーニングガス導入管１４からクリーニングガスが内管３内に導入される。また、クリーニングガス導入管１４は、図示しないマスフローコントローラ等を介して、図示しない所定のクリーニングガス供給源、例えば、フッ素ガス供給源、フッ化水素ガス供給源及び窒素ガス供給源に接続されている。
【００３１】
また、マニホールド５の側面には、窒素系ガスを導入する窒素系ガス導入管１５が挿通されている。窒素系ガスは、窒素を含み、かつ、励起（活性化）可能なガスであればよく、例えば、アンモニア、一酸化二窒素（Ｎ２Ｏ）、酸化窒素（ＮＯ）がある。この窒素系ガスにより、熱処理装置１の内部の材料、例えば、石英を窒化させることが可能になる。
【００３２】
窒素系ガス導入管１５は内管３内を臨むように配設されている。また、窒素系ガス導入管１５は、図示しないマスフローコントローラ等を介して、図示しないガス供給源に接続されている。このため、窒素系ガスは、図示しないガス供給源から窒素系ガス導入管１５を介して内管３内に導入される。
【００３３】
マニホールド５の側面には排気口１６が設けられている。排気口１６は支持リング６より上方に設けられており、反応管２内の内管３と外管４との間に形成された空間に連通する。そして、内管３で発生した排ガス等が内管３と外管４との間の空間を通って排気口１６に排気される。また、マニホールド５の側面の排気口１６の下方には、パージガスとしての窒素ガスを供給するパージガス供給管１７が挿通されている。
【００３４】
排気口１６には排気管１８が気密に接続されている。排気管１８には、その上流側から、バルブ１９と、真空ポンプ２０とが介設されている。バルブ１９は、排気管１８の開度を調整して、反応管２内の圧力を所定の圧力に制御する。真空ポンプ２０は、排気管１８を介して反応管２内のガスを排気するとともに、反応管２内の圧力を調整する。
【００３５】
なお、排気管１８には、図示しないトラップ、スクラバー等が介設されており、反応管２から排気された排ガスを、無害化した後、熱処理装置１外に排気するように構成されている。
【００３６】
また、ボートエレベータ８、昇温用ヒータ１２、処理ガス導入管１３、クリーニングガス導入管１４、窒素系ガス導入管１５、パージガス供給管１７、バルブ１９、真空ポンプ２０には、制御部２１が接続されている。制御部２１は、マイクロプロセッサ、プロセスコントローラ等から構成され、熱処理装置１の各部の温度、圧力等を測定し、測定データに基づいて、上記各部に制御信号等を出力し、熱処理装置１の各部を、例えば、図２や図３に示すレシピ（タイムシーケンス）に従って制御する。
【００３７】
次に、以上のように構成された熱処理装置１の洗浄方法、及び、この熱処理装置１の洗浄方法を含む薄膜形成方法について説明する。本実施の形態では、反応管２内にアンモニアガス及びＤＣＳガスを導入して半導体ウエハ１０上にシリコン窒化膜を形成する場合を例に説明する。また、以下の説明において、熱処理装置１を構成する各部の動作は、制御部２１によりコントロールされている。
【００３８】
まず、図２のレシピに示すように、熱処理装置１の洗浄方法であるパージ処理と、半導体ウエハ１０上にシリコン窒化膜を成膜する成膜処理とを含む薄膜形成方法について説明する。
【００３９】
昇温用ヒータ１２により、反応管２内を所定のロード温度、本例では図２（ａ）に示すように、３００℃に昇温し、図２（ｃ）に示すように、パージガス供給管１７から反応管２内に所定量の窒素ガスを供給した後、半導体ウエハ１０が収容されていないウエハボート９を蓋体７上に載置し、ボートエレベータ８により蓋体７を上昇させ、反応管２を密封する（ロード工程）。
【００４０】
次に、反応管２内のガスを排出し、反応管２を所定の圧力に設定する。反応管２の圧力は、１３３Ｐａ（１．０Ｔｏｒｒ）〜５３．３ｋＰａ（４００Ｔｏｒｒ）にすることが好ましい。１３３Ｐａ（１．０Ｔｏｒｒ）より低圧であると、後述するアンモニアパージ工程における、反応管２の石英中の不純物（金属コンタミ、フッ素等）の外方拡散や反応管２の石英の窒化が行われにくくなるおそれがあるためである。反応管２の圧力は、２６６０Ｐａ（２０Ｔｏｒｒ）〜５３．３ｋＰａ（４００Ｔｏｒｒ）にすることがさらに好ましい。２６６０Ｐａ（２０Ｔｏｒｒ）以上であると、アンモニアパージ工程における不純物の外方拡散、石英の窒化が促進されるためである。本例では、図２（ｂ）に示すように、２６６０Ｐａ（２０Ｔｏｒｒ）に設定する。
【００４１】
また、昇温用ヒータ１２により、反応管２内を、所定の温度に設定する。反応管２内の温度は、６００℃〜１０５０℃にすることが好ましい。６００℃より低温であると、アンモニアパージ工程における、反応管２の石英中の不純物（金属コンタミ、フッ素等）の外方拡散や反応管２の石英の窒化が行われにくくなるおそれがあるためである。一方、１０５０℃より高温であると、反応管２を形成する石英の軟化点を超えてしまうためである。反応管２内の温度は、８００℃〜１０５０℃にすることがさらに好ましい。８００℃以上であると、アンモニアパージ工程における不純物の外方拡散、石英の窒化が促進されるためである。本例では、図２（ａ）に示すように、９００℃に昇温する。そして、この減圧及び昇温操作を、反応管２が所定の圧力及び温度で安定するまで行う（安定化工程）。
【００４２】
反応管２内が所定の圧力及び温度で安定すると、窒素系ガス導入管１５から内管３内に、所定量の窒素系ガス、例えば、図２（ｄ）に示すようにアンモニアガスを１リットル／ｍｉｎ供給する。所定時間経過後、バルブ１９の開度を制御しつつ、真空ポンプ２０を駆動させて、反応管２内のガスを排出する。そして、このアンモニアガスの供給及び反応管２内のガスの排出を複数回繰り返す（アンモニアパージ工程）。
【００４３】
ここで、反応管２等の石英中には、不純物、例えば、金属汚染物質（金属コンタミ）が含まれている。これは、反応管２等を構成する石英中に不純物が混入しないように反応管２を加工するのは困難であり、反応管２等の加工工程の内容やその作業雰囲気等により、銅等の金属が石英中に含まれてしまうためである。内管３内にアンモニアガスが供給されると、反応管２内の熱によりアンモニアが励起（活性化）して反応管２の石英中に含まれる金属コンタミと反応し、金属コンタミが反応管２の石英中から拡散（外方拡散）しやすくなる。このため、反応管２の石英中に含まれる金属コンタミが減少し、成膜処理中における反応管２からの金属コンタミの拡散を抑制することができる。この結果、成膜処理により形成されるシリコン窒化膜中の金属コンタミの量（濃度）を低減することができる。
【００４４】
また、反応管２等の石英中には、後述するクリーニング処理において拡散されたフッ素が混入（拡散）されている場合がある。内管３内にアンモニアガスが供給されると、活性化されたアンモニアが石英中に拡散されたフッ素と反応し、フッ素が反応管２の石英中から拡散（外方拡散）しやすくなる。このため、反応管２の石英中に拡散されたフッ素が減少し、成膜処理中における反応管２からのフッ素の拡散を抑制することができる。この結果、成膜処理により形成されるシリコン窒化膜中のフッ素の量（濃度）を低減することができる。また、シリコン窒化膜にフッ素系不純物が混入するのを抑制することができる。
【００４５】
さらに、活性化されたアンモニアにより、反応管２等の石英の表面が窒化される。このため、石英中から反応管２内に不純物が外方拡散しにくくなり、後述する成膜工程で形成されるシリコン窒化膜に金属コンタミ等の不純物が混入するのを抑制することができる。特に、活性化されたアンモニアのＮ＊、ＮＨ＊等のラジカルを利用して、反応管２等の石英の表面を窒化させて窒化膜を形成させると、金属コンタミ等の不純物が石英中から反応管２内に放出されにくくなる。このため、活性化されたアンモニアにより、反応管２等の石英の表面に窒化膜を形成させることがさらに好ましい。
【００４６】
次に、バルブ１９の開度を制御しつつ、真空ポンプ２０を駆動させて、反応管２内のガスを排出するとともに、図２（ｃ）に示すように、パージガス供給管１７から所定量の窒素ガスを供給して、反応管２内のガスを排気管１８に排出する。また、昇温用ヒータ１２により、反応管２内を、所定の温度、例えば、図２（ａ）に示すように、３００℃にするとともに、図２（ｂ）に示すように、反応管２内の圧力を常圧に戻す（安定化工程）。そして、ボートエレベータ８により蓋体７を下降させることにより、アンロードする（アンロード工程）。
【００４７】
このように、熱処理装置１を洗浄した後、半導体ウエハ１０上にシリコン窒化膜を成膜する成膜処理を行う。
【００４８】
まず、昇温用ヒータ１２により、反応管２内を所定のロード温度、例えば、図２（ａ）に示すように、３００℃とし、ボートエレベータ８により蓋体７が下げられた状態で、半導体ウエハ１０が収容されたウエハボート９を蓋体７上に載置する。次に、図２（ｃ）に示すように、パージガス供給管１７から反応管２内に所定量の窒素ガスを供給し、ボートエレベータ８により蓋体７を上昇させ、ウエハボート９を反応管２内にロードする。これにより、半導体ウエハ１０を反応管２の内管３内に収容するとともに、反応管２を密閉する（ロード工程）。
【００４９】
反応管２を密閉した後、バルブ１９の開度を制御しつつ、真空ポンプ２０を駆動させて反応管２内のガスを排出し、反応管２内の減圧を開始する。反応管２内のガスの排出は、反応管２内の圧力を所定の圧力、例えば、図２（ｂ）に示すように、２６．５Ｐａ（０．２Ｔｏｒｒ）になるまで行う。また、昇温用ヒータ１２により、反応管２内を所定の温度、例えば、図２（ａ）に示すように、７６０℃に昇温する。そして、この減圧及び昇温操作を、反応管２が所定の圧力及び温度で安定するまで行う（安定化工程）。
【００５０】
反応管２内が所定の圧力及び温度で安定すると、パージガス供給管１７からの窒素ガスの供給を停止する。そして、処理ガス導入管１３から処理ガスとしてのアンモニアガスを所定量、例えば、図２（ｄ）に示すように、０．７５リットル／ｍｉｎを内管３内に導入するとともに、処理ガス導入管１３から処理ガスとしてのＤＣＳガスを所定量、例えば、図２（ｅ）に示すように、０．０７５リットル／ｍｉｎを内管３内に導入する。
【００５１】
アンモニアとＤＣＳガスとが内管３内に導入されると、反応管２内の熱により熱分解反応を起こし、半導体ウエハ１０の表面に窒化珪素が堆積される。これにより、半導体ウエハ１０の表面にシリコン窒化膜が形成される（成膜工程）。
【００５２】
半導体ウエハ１０の表面に所定厚のシリコン窒化膜が形成されると、処理ガス導入管１３からのアンモニアガス及びＤＣＳガスの供給を停止する。そして、バルブ１９の開度を制御しつつ、真空ポンプ２０を駆動させて、反応管２内のガスを排出するとともに、図２（ｃ）に示すように、パージガス供給管１７から所定量の窒素ガスを供給して、反応管２内のガスを排気管１８に排出する（パージ工程）。なお、反応管２内のガスを確実に排出するために、反応管２内のガスの排出及び窒素ガスの供給を複数回繰り返すことが好ましい。
【００５３】
最後に、図２（ｃ）に示すように、パージガス供給管１７から所定量の窒素ガスを供給して、反応管２内を常圧に戻した後、ボートエレベータ８により蓋体７を下降させ、ウエハボート９（半導体ウエハ１０）を反応管２からアンロードする（アンロード工程）。
【００５４】
このような成膜処理は、パージ処理を行った後、複数回繰り返し実行することが可能である。例えば、パージ処理を行って熱処理装置１を洗浄した後、所定回数の成膜処理を繰り返すことにより、連続して半導体ウエハ１０にシリコン窒化膜を形成することができる。なお、パージ処理と成膜処理とを毎回行うことが好ましい。この場合、形成されるシリコン窒化膜への金属コンタミやフッ素の混入を少なくすることができる。
【００５５】
以上のような薄膜形成方法により、反応管２の石英中の金属コンタミやフッ素の量を減少させることができ、成膜処理中における反応管２からの金属コンタミ等の拡散を抑制することができる。この結果、成膜処理により形成されるシリコン窒化膜中の不純物の混入を低減することができ、シリコン窒化膜中の不純物の濃度を低減することができる。
【００５６】
さらに、活性化されたアンモニアのＮ＊、ＮＨ＊等のラジカルを利用して、反応管２等の石英の表面を窒化させて窒化膜を形成させると、石英中から反応管２内に不純物がさらに拡散（外方拡散）されにくくなる。この結果、成膜処理により形成されるシリコン窒化膜中の不純物の混入を低減することができ、シリコン窒化膜中の不純物の濃度を低減することができる。
【００５７】
次に、図３のレシピに示すように、成膜処理と、熱処理装置１の内部に付着した窒化珪素を除去するクリーニング処理と、パージ処理とを含む薄膜形成方法について説明する。このクリーニング処理とパージ処理とが、本発明の薄膜形成装置の洗浄方法を構成する。
【００５８】
まず、昇温用ヒータ１２により、反応管２内を所定のロード温度、例えば、図３（ａ）に示すように、３００℃に昇温し、ボートエレベータ８により蓋体７が下げられた状態で、半導体ウエハ１０が収容されたウエハボート９を蓋体７上に載置する。次に、図３（ｃ）に示すように、パージガス供給管１７から反応管２内に所定量の窒素ガスを供給し、ボートエレベータ８により蓋体７を上昇させ、ウエハボート９を反応管２内にロードする。これにより、半導体ウエハ１０を反応管２の内管３内に収容するとともに、反応管２を密閉する（ロード工程）。
【００５９】
反応管２を密閉した後、バルブ１９の開度を制御しつつ、真空ポンプ２０を駆動させて反応管２内のガスを排出し、反応管２内の減圧を開始する。反応管２内のガスの排出は、反応管２内の圧力を所定の圧力、例えば、図３（ｂ）に示すように、２６．５Ｐａ（０．２Ｔｏｒｒ）になるまで行う。また、昇温用ヒータ１２により、反応管２内を所定の温度、例えば、図３（ａ）に示すように、７６０℃に昇温する。そして、この減圧及び昇温操作を、反応管２が所定の圧力及び温度で安定するまで行う（安定化工程）。
【００６０】
反応管２内が所定の圧力及び温度で安定すると、パージガス供給管１７からの窒素ガスの供給を停止する。そして、処理ガス導入管１３から処理ガスとしてのアンモニアガスを所定量、例えば、図３（ｄ）に示すように、０．７５リットル／ｍｉｎを内管３内に導入するとともに、処理ガス導入管１３から処理ガスとしてのＤＣＳガスを所定量、例えば、図３（ｅ）に示すように、０．０７５リットル／ｍｉｎを内管３内に導入する。内管３内に導入されたアンモニアとＤＣＳガスとが反応管２内の熱により熱分解反応を起こし、半導体ウエハ１０の表面に窒化珪素が堆積される。これにより、半導体ウエハ１０の表面にシリコン窒化膜が形成される（成膜工程）。
【００６１】
半導体ウエハ１０の表面に所定厚のシリコン窒化膜が形成されると、処理ガス導入管１３からアンモニアガス及びＤＣＳガスの供給を停止する。そして、バルブ１９の開度を制御しつつ、真空ポンプ２０を駆動させて、反応管２内のガスを排出するとともに、図３（ｃ）に示すように、パージガス供給管１７から所定量の窒素ガスを供給して、反応管２内のガスを排気管１８に排出する（パージ工程）。
【００６２】
最後に、図３（ｃ）に示すように、パージガス供給管１７から所定量の窒素ガスを供給して、反応管２内を常圧に戻した後、ボートエレベータ８により蓋体７を下降させ、ウエハボート９（半導体ウエハ１０）を反応管２からアンロードする（アンロード工程）。
【００６３】
以上のような成膜処理を複数回行うと、成膜処理によって生成される窒化珪素が、半導体ウエハ１０の表面だけでなく、内管３の内壁のような熱処理装置１の内部にも堆積（付着）する。このため、成膜処理を所定回数行った後、熱処理装置１の内部に付着した窒化珪素を除去するクリーニング処理を行う。クリーニング処理では、フッ素ガス（Ｆ２）を含むクリーニングガス、例えば、フッ素ガスと、フッ化水素ガス（ＨＦ）と、希釈ガスとしての窒素ガス（Ｎ２）とからなるガスを、熱処理装置１（反応管２）内に供給する。以下、熱処理装置１のクリーニング処理について説明する。
【００６４】
まず、図３（ｃ）に示すように、パージガス供給管１７から反応管２内に所定量の窒素ガスを供給した後、半導体ウエハ１０が収容されていないウエハボート９を蓋体７上に載置し、ボートエレベータ８により蓋体７を上昇させ、反応管２を密封する（ロード工程）。
【００６５】
次に、反応管２内のガスを排出し、反応管２を所定の圧力、例えば、図３（ｂ）に示すように、２００００Ｐａ（１５０Ｔｏｒｒ）に維持する。また、昇温用ヒータ１２により、反応管２内を、所定の温度、例えば、図３（ａ）に示すように、３００℃に昇温（維持）する。そして、この減圧及び昇温操作を、反応管２が所定の圧力及び温度で安定するまで行う（安定化工程）。
【００６６】
反応管２内が所定の圧力及び温度で安定すると、クリーニングガス導入管１４から、所定量のクリーニングガス、例えば、図３（ｆ）に示すようにフッ素ガス２リットル／ｍｉｎ、図３（ｇ）に示すようにフッ化水素ガス２リットル／ｍｉｎ、及び、図３（ｃ）に示すように、窒素ガス８リットル／ｍｉｎを内管３内に導入する。導入されたクリーニングガスは内管３内で加熱され、内管３内から、内管３と外管４との間に形成された空間を介して排気管１８に排出されることにより、内管３の内壁及び外壁、外管４の内壁、排気管１８の内壁、ボート９等の熱処理装置１の内部に付着した窒化珪素に接触し、窒化珪素がエッチングされる。これにより、熱処理装置１の内部に付着した窒化珪素が除去される（クリーニング工程）。
【００６７】
ここで、クリーニング工程により反応管２内にフッ素ガスが供給されると、反応管２内の材料、例えば、反応管２を構成する石英中にフッ素が拡散してしまう。反応管２の石英中にフッ素が拡散された状態で成膜処理を行うと、成膜処理中に反応管２からフッ素が拡散（外方拡散）し、例えば、半導体ウエハ１０上に形成されたシリコン窒化膜中のフッ素濃度が高くなってしまう。さらに、反応管２からのフッ素の外方拡散により、半導体ウエハ１０上に形成される薄膜にフッ素系不純物（例えば、ＳｉＦ）が混入するおそれがある。このため、クリーニング処理を行った後、熱処理装置１の内部をパージするパージ処理を行う。パージ処理では、反応管２内のクリーニングガスを排気するとともに、成膜処理中に反応管２からのフッ素の拡散を抑制する。以下、パージ処理について説明する。
【００６８】
まず、クリーニングガス導入管１４からのクリーニングガスの供給を停止する。次に、パージガス供給管１７から反応管２内に所定量の窒素ガスを供給して反応管２内のガスを排出し、反応管２を所定の圧力、例えば、前述の１３３Ｐａ（１．０Ｔｏｒｒ）〜５３．３ｋＰａ（４００Ｔｏｒｒ）に設定する。本例では、図３（ｂ）に示すように、２６６０Ｐａ（２０Ｔｏｒｒ）に設定する。また、昇温用ヒータ１２により、反応管２内を所定の温度、例えば、前述の６００℃〜１０５０℃に設定する。本例では、図３（ａ）に示すように、９００℃に昇温する。そして、この減圧及び昇温操作を、反応管２が所定の圧力及び温度で安定するまで行う（安定化工程）。
【００６９】
反応管２内が所定の圧力及び温度で安定すると、窒素系ガス導入管１５から内管３内に、所定量の窒素系ガス、例えば、図３（ｄ）に示すようにアンモニアガスを１リットル／ｍｉｎ供給する。所定時間経過後、バルブ１９の開度を制御しつつ、真空ポンプ２０を駆動させて、反応管２内のガスを排出する。そして、このアンモニアガスの供給及び反応管２内のガスの排出を複数回繰り返す（アンモニアパージ工程）。
【００７０】
内管３内にアンモニアガスが供給されると、反応管２内の熱によりアンモニアが励起（活性化）する。アンモニアが活性化されると、反応管２の石英中に拡散されたフッ素と反応しやすくなり、例えば、フッ化アンモニウム（ＮＨ４Ｆ）を生成し、フッ素が反応管２外に排出される。このため、反応管２の石英中に拡散されたフッ素量が減少し、成膜処理中における反応管２からのフッ素の拡散を抑制することができる。この結果、成膜処理により形成されるシリコン窒化膜中のフッ素濃度を低減することができる。また、シリコン窒化膜にＳｉＦのようなフッ素系不純物が混入するのを抑制することができる。
【００７１】
また、活性化されたアンモニアと反応管２の石英中に含まれる金属コンタミとが反応し、金属コンタミが反応管２の石英中から拡散（外方拡散）しやすくなる。このため、反応管２の石英中に含まれる金属コンタミが減少し、成膜処理中における反応管２からの金属コンタミの拡散を抑制することができる。この結果、成膜処理により形成されるシリコン窒化膜中の金属コンタミの量（濃度）を低減することができる。
【００７２】
さらに、活性化されたアンモニアにより、反応管２の石英の表面が窒化される。このため、石英中のフッ素が反応管２から拡散しにくくなり、成膜処理中における反応管２からのフッ素の拡散を抑制することができる。この結果、成膜処理により形成されるシリコン窒化膜中のフッ素濃度を低減することができる。また、シリコン窒化膜に不純物が混入することを抑制できる。特に、活性化されたアンモニアのＮ＊、ＮＨ＊等のラジカルを利用して、反応管２等の石英の表面を窒化させて窒化膜を形成させると、石英中から反応管２内に不純物が発生しにくくなる。このため、活性化されたアンモニアにより、反応管２等の石英の表面に窒化膜を形成させることがさらに好ましい。
【００７３】
次に、バルブ１９の開度を制御しつつ、真空ポンプ２０を駆動させて、反応管２内のガスを排出するとともに、パージガス供給管１７から所定量の窒素ガスを供給して、反応管２内のガスを排気管１８に排出する。また、昇温用ヒータ１２により、反応管２内を、所定の温度、例えば、図３（ａ）に示すように、３００℃にするとともに、図３（ｂ）に示すように、反応管２内の圧力を常圧に戻す（安定化工程）。そして、ボートエレベータ８により蓋体７を下降させることにより、アンロードする（アンロード工程）。そして、半導体ウエハ１０が収容されたウエハボート９を蓋体７上に載置することにより、半導体ウエハ１０上にシリコン窒化膜を形成する成膜処理を行うことが可能になる。
【００７４】
このように、所定回数の成膜処理の後、クリーニング処理及びパージ処理を行う薄膜形成方法を繰り返すことにより、連続して半導体ウエハ１０にシリコン窒化膜を形成することができる。なお、成膜処理に続いてクリーニング処理及びパージ処理を毎回行ってもよい。この場合、炉内（反応管２内）が毎回清浄化され、形成されるシリコン窒化膜への金属コンタミやフッ素の混入を少なくすることができる。
【００７５】
以上のような薄膜形成方法により、クリーニング処理によって反応管２の石英中に拡散したフッ素の量を減少させることができ、成膜処理中における反応管２からのフッ素等の拡散を抑制することができる。このため、成膜処理により形成されるシリコン窒化膜中のフッ素濃度を低減することができる。また、シリコン窒化膜にＳｉＦのようなフッ素系不純物が混入するのを抑制することができる。この結果、成膜処理により形成されるシリコン窒化膜中の不純物の混入を低減することができ、シリコン窒化膜中の不純物の濃度を低減することができる。
【００７６】
さらに、活性化されたアンモニアのＮ＊、ＮＨ＊等のラジカルを利用して、反応管２等の石英の表面を窒化させて窒化膜を形成させると、石英中から反応管２内に不純物がさらに拡散（外方拡散）されにくくなる。この結果、成膜処理により形成されるシリコン窒化膜中の不純物の混入を低減することができ、シリコン窒化膜中の不純物の濃度を低減することができる。
【００７７】
次に、本実施の形態の効果を確認するため、石英チップを熱処理装置１（反応管２）内に収容し、フッ素ガスを含むクリーニングガスを用いてクリーニング処理を行った後、従来の窒素ガスを用いた窒素パージ（Ｎ２パージ）を行った場合と、本発明のアンモニアガスを用いたアンモニアパージ（ＮＨ３パージ）を行った場合とについて、石英チップの深さ方向におけるフッ素濃度を測定した。また、窒素の二次イオン強度を二次イオン質量分析法（ＳＩＭＳ）により測定した。
【００７８】
なお、クリーニング処理及びアンモニアパージは、前述の本実施の形態と同一の条件で行った。また、窒素パージは、パージガスに窒素ガスを用いた以外はアンモニアパージと同一の条件で行った。図４に石英チップの深さとフッ素濃度との関係を示し、図５に石英チップの深さと二次イオン強度との関係を示す。
【００７９】
図４に示すように、アンモニアパージを行うことにより、石英チップ中に拡散されたフッ素量が減少（抑制）することが確認できた。特に、石英チップ表面では、石英チップ中に拡散されたフッ素量が大きく減少（抑制）することが確認できた。これは、活性化されたアンモニアが石英チップ表面に拡散したフッ素と反応し、フッ素が石英チップ中から排出されたためと考えられる。このため、成膜処理中に石英チップからフッ素が排出されにくくなり、成膜処理におけるフッ素の拡散を抑制することができる。
【００８０】
また、図５に示すように、アンモニアパージを行うことにより、窒素の二次イオン強度が向上することが確認できた。特に、石英チップ表面では、窒素の二次イオン強度が大きく向上することが確認できた。このように、アンモニアパージにより、石英チップ表面が窒化される。この結果、石英チップからフッ素が排出されにくくなり、成膜処理中におけるフッ素の拡散を抑制することができる。
【００８１】
続いて、本実施の形態の効果を確認するため、成膜処理及びクリーニング処理を行った後、従来の窒素ガスを用いた窒素パージ（Ｎ２パージ）、または、本発明のアンモニアガスを用いたアンモニアパージ（ＮＨ３パージ）を行った反応管２内にウエハを入れ、反応管２内を８００℃に昇温することによりウエハを加熱した後、加熱されたウエハを取り出して、このウエハ表面上の銅濃度を測定した。この結果を図６に示す。なお、図６に示すように、銅濃度の測定はウエハ面内の所定の５ポイントについて全反射蛍光Ｘ線法により行った。また、アンモニアパージ工程における反応管２内の温度を９５０℃、圧力を１５９６０Ｐａ（１２０Ｔｏｒｒ）とし、この温度及び圧力下で、反応管２内にアンモニアガスを２リットル／ｍｉｎ供給した。
【００８２】
図６に示すように、アンモニアパージを行うことにより、ウエハ上の銅濃度が１／１０に減少することが確認できた。これは、活性化されたアンモニアが石英（反応管２、ウエハボート９等）中に存在した銅と反応し、銅が石英から排出されたためと考えられる。このため、成膜処理中に石英から銅が排出されにくくなり、成膜処理における銅の拡散を抑制することができる。また、クロム（Ｃｒ）、ニッケル（Ｎｉ）についても同様の濃度測定を行ったところ、アンモニアパージを行うことにより、形成されたシリコン窒化膜中のクロム、ニッケル濃度が減少することが確認できた。
【００８３】
以上説明したように、本実施の形態によれば、アンモニアパージにより反応管２内のフッ素及び金属コンタミの量が減少するので、成膜処理中における反応管２からのフッ素及び金属コンタミの拡散を抑制することができる。この結果、成膜処理により形成されるシリコン窒化膜中のフッ素濃度を低減することができる。また、シリコン窒化膜に金属コンタミ等の不純物が混入することを抑制できる。
【００８４】
また、本実施の形態によれば、アンモニアパージにより反応管２の石英の表面が窒化されるので、成膜処理中における反応管２からのフッ素及び金属コンタミの拡散を抑制することができる。この結果、成膜処理により形成されるシリコン窒化膜中のフッ素濃度を低減することができる。また、シリコン窒化膜に金属コンタミ等の不純物が混入することを抑制できる。
【００８５】
なお、本発明は、上記の実施の形態に限られず、種々の変形、応用が可能である。以下、本発明に適用可能な他の実施の形態について説明する。
【００８６】
上記実施の形態では、活性化されていない窒素系ガスを所定の温度（９００℃）に昇温した反応管２内に供給して活性化させる場合を例に本発明を説明したが、例えば、図７に示すように、窒素系ガス導入管１５に活性化手段３１を設け、活性化された窒素系ガスを反応管２内に供給してもよい。この場合、アンモニアパージ工程における反応管２内の温度を、例えば、６００℃以下にしても、石英中の不純物の外方拡散や石英の窒化が行われにくくなるおそれがなくなり、アンモニアパージ工程の低温化を図ることができる。活性化手段３１としては、加熱手段、プラズマ発生手段、光分解手段、触媒活性化手段等がある。
【００８７】
上記実施の形態では、窒素系ガスにアンモニアを用いた場合を例に本発明を説明したが、窒素系ガスは、窒素を含み、かつ、活性化可能なガスであればよく、例えば、一酸化二窒素、酸化窒素であってもよい。また、クリーニングガスは、フッ素を含むものであればよく、例えば、ＣｌＦ３のように、フッ素と塩素とを含むガスから構成されていてもよい。
【００８８】
上記実施の形態では、反応管２等が石英により形成され、この石英中にフッ素等が拡散した場合を例に本発明を説明したが、反応管２等が形成される材料は石英に限定されるものではなく、例えば、ＳｉＣ材料のように、フッ素が拡散する材料であればよい。ただし、反応管２等には耐熱性が求められるため、耐熱性に優れた材料であることが好ましい。
【００８９】
上記実施の形態では、半導体ウエハ１０上にシリコン窒化膜を形成する場合を例に本発明を説明したが、成膜処理により熱処理装置１の内部に付着した付着物をフッ素を含むクリーニングガスにより除去するものであればよく、例えば、半導体ウエハ１０上に窒化チタン膜を形成する薄膜形成装置であってもよい。
【００９０】
本実施の形態では、反応管２内の温度を９００度、圧力を２６６０Ｐａ（２０Ｔｏｒｒ）に設定して、アンモニアパージを行った場合を例に本発明を説明したが、反応管２内の温度及び圧力は、これに限定されるものではない。例えば、前述の石英チップ中の銅濃度の測定でのアンモニアパージ条件である、反応管２内の温度を９５０℃、圧力を１５９６０Ｐａ（１２０Ｔｏｒｒ）としてもよい。このように、反応管２内をさらに高温、高圧にすると、反応管２の石英の表面がさらに窒化され、成膜処理中における反応管２からのフッ素等の拡散をさらに抑制することができる。また、クリーニングの頻度は、数回の成膜処理毎に行ってもよいが、例えば、１回の成膜処理毎に行ってもよい。
【００９１】
本実施の形態では、バッチ式熱処理装置について、反応管２が内管３と外管４とから構成された二重管構造のバッチ式縦型熱処理装置の場合を例に本発明を説明したが、本発明はこれに限定されるものではなく、例えば、内管３を有しない単管構造のバッチ式熱処理装置に適用することも可能である。また、被処理体は半導体ウエハ１０に限定されるものではなく、例えば、ＬＣＤ用のガラス基板等にも適用することができる。
【符号の説明】
【００９２】
１    熱処理装置
２    反応管
３    内管
４    外管
５    マニホールド
６    支持リング
７    蓋体
８    ボートエレベータ
９    ウエハボート
１０  半導体ウエハ
１１  断熱体
１２  昇温用ヒータ
１３  処理ガス導入管
１４  クリーニングガス導入管
１５  窒素系ガス導入管
１６  排気口
１７  パージガス供給管
１８  排気管
１９  バルブ
２０  真空ポンプ
２１  制御部
【図１】
2010045409.tif 000003
【図２】
2010045409.tif 000004
【図３】
2010045409.tif 000005
【図４】
2010045409.tif 000006
【図５】
2010045409.tif 000007
【図６】
2010045409.tif 000008
【図７】
2010045409.tif 000009
【図８】
2010045409.tif 000010